(57)【要約】  本発明は、組成物と、石膏板と、該石膏板の調製方法と、石膏板におけるたわみ防止添加物としてのアスコルビン酸の利用とを提供する。該石膏板は該組成物から調製される凝固石膏からなり、該組成物は、半水石膏と、水と、化学式１で示されるグループからなりカルボキシル基を含まない化合物と、からなる。前記組成物から調製される凝固石膏は、石膏板のよりよい変形耐性を示す。本発明の石膏板はほぼ歪まず、多湿条件でもより強い安定性を有するので、石膏板の品質を向上し需要に合致する。    【化１】2016503388.tif 000046
2016503388.tif 000002
【特許請求の範囲】
【請求項１】
石膏と変形防止添加物とからなる石膏板組成物であって、
該変形防止添加物は、化学式１で示されるグループからなりカルボキシル基を含まない化合物からなり、
Ｒ１および／またはＲ２は水素、金属イオン、アルキル基、アルコキシル基またはアルケニル基である組成物。
【化１】
2016503388.tif 000032
【請求項２】
前記化合物は、アスコルビン酸と、アスコルビン酸誘導体と、アスコルビン酸塩とのうち少なくとも１つからなる、請求項１に記載の組成物。
【請求項３】
前記アスコルビン酸誘導体は、Ｌ−アスコルビル６−パルミタートとＬ−アスコルビルステアラートの少なくとも一方からなる、請求項２に記載の組成物。
【請求項４】
前記アスコルビン酸塩はアスコルビン酸カルシウムである、請求項２に記載の組成物。
【請求項５】
前記化学式１で示されるグループからなる化合物は、化学式２で示されるグループからなるものとする、請求項１に記載の組成物。
【化２】
2016503388.tif 000033
【請求項６】
前記化学式２で示されるグループからなる化合物は、タンニン酸または１，２，３−トリオキシベンゼンである、請求項５に記載の組成物。
【請求項７】
前記化学式１で示されるグループからなる化合物は、化学式３で示されるグループからなり、
Ｒ１および／またはＲ２は水素、金属イオン、アルキル基、アルコキシル基またはアルケニル基である、請求項１に記載の組成物。
【化３】
2016503388.tif 000034
【請求項８】
前記化学式１で示されるグループからなる化合物は、化学式４で示されるグループからなり、
Ｒ１および／またはＲ２とは水素、金属イオン、アルキル基、アルコキシル基またはアルケニル基である、請求項１に記載の組成物。
【化４】
2016503388.tif 000035
【請求項９】
前記化合物の石膏に対する質量百分率は０．０１％〜５．０％の範囲内である、請求項１から８のいずれか１項に記載の組成物。
【請求項１０】
石膏粉と変形防止添加物との水との混合と、
該混合物の撹拌と、
からなる組成物の生成方法であって、
前記変形防止添加物は、化学式１で示されるグループからなりカルボキシル基を含まない化合物からなり、
Ｒ１および／またはＲ２は水素、金属イオン、アルキル基、アルコキシル基またはアルケニル基である方法。
【化１】
2016503388.tif 000036
【請求項１１】
前記化合物の石膏粉に対する質量百分率は０．０１％〜５．０％の範囲内である、請求項１０に記載の方法。
【請求項１２】
石膏と、糊と、分散剤と、促進剤と、変形防止添加物と、および任意で発泡剤と、からなる石膏板であって、
前記変形防止添加物は、化学式１で示されるグループからなりカルボキシル基を含まない化合物からなり、
Ｒ１および／またはＲ２は水素、金属イオン、アルキル基、アルコキシル基またはアルケニル基である石膏板。
【化１】
2016503388.tif 000037
【請求項１３】
前記化合物は、アスコルビン酸と、アスコルビン酸誘導体と、アスコルビン酸塩とのうち少なくとも１つからなる、請求項１２に記載の石膏板。
【請求項１４】
前記アスコルビン酸誘導体は、Ｌ−アスコルビル６−パルミタートとＬ−アスコルビルステアラートの少なくとも一方からなる、請求項１３に記載の石膏板。
【請求項１５】
前記アスコルビン酸塩はアスコルビン酸カルシウムである、請求項１３に記載の石膏板。
【請求項１６】
前記化学式１で示されるグループからなる化合物は、化学式２で示されるグループからなるものとする、請求項１２に記載の石膏板。
【化２】
2016503388.tif 000038
【請求項１７】
前記化学式２で示されるグループからなる化合物は、タンニン酸または１，２，３−トリオキシベンゼンである、請求項１６に記載の石膏板。
【請求項１８】
前記化学式１で示されるグループからなる化合物は、化学式３で示されるグループからなるものとする、請求項１２に記載の石膏板。
【化３】
2016503388.tif 000039
【請求項１９】
前記化学式１で示されるグループからなる化合物は、化学式４で示されるグループからなるものとする、請求項１２に記載の石膏板。
【化４】
2016503388.tif 000040
【請求項２０】
前記石膏製品はライナーによって包まれる石膏板である、請求項１２に記載の石膏板。
【請求項２１】
前記ライナーは、紙シートや、高分子繊維および／またはグラスファイバーからなる不織マット等である、請求項２０に記載の石膏板。
【請求項２２】
前記化合物の石膏に対する質量百分率は０．０１％〜５．０％の範囲内である、請求項１２から２１のいずれか１項に記載の石膏板。
【請求項２３】
石膏板の形成方法であって、
石膏と、水と、糊と、促進剤と、分散剤と、変形防止添加物と、および任意で発泡剤と、の混合であって、前記変形防止添加物は、化学式１で示されるグループからなりカルボキシル基を含まない化合物からなり、Ｒ１および／またはＲ２は水素、金属イオン、アルキル基、アルコキシル基またはアルケニル基であるとものと、
前記混合した物の撹拌によるスラリーの形成と、
２つのライナーの間への前記スラリーの配設によるサンドイッチ構造体の形成と、
サンドイッチ構造体からの一次板の形成と、
硬化工程後に前記一次板を切断して所望の長さを有する複数の二次板とすること、
該複数の二次板の乾燥による過剰な水分の蒸発と、
からなる方法。
【化１】
2016503388.tif 000041
【請求項２４】
前記化合物は、アスコルビン酸と、アスコルビン酸誘導体と、アスコルビン酸塩とのうち少なくとも１つからなる、請求項２３に記載の方法。
【請求項２５】
前記アスコルビン酸誘導体は、Ｌ−アスコルビル６−パルミタートとＬ−アスコルビルステアラートの少なくとも一方からなる、請求項２４に記載の方法。
【請求項２６】
前記アスコルビン酸塩はアスコルビン酸カルシウムである、請求項２４に記載の方法。
【請求項２７】
前記化学式１で示されるグループからなる化合物は、化学式２で示されるグループからなるものとする、請求項２３に記載の方法。
【化２】
2016503388.tif 000042
【請求項２８】
前記化学式２で示されるグループからなる化合物は、タンニン酸または１，２，３−トリオキシベンゼンである、請求項２７に記載の方法。
【請求項２９】
前記化学式１で示されるグループからなる化合物は、化学式３で示されるグループからなるものとする、請求項２３に記載の方法。
【化３】
2016503388.tif 000043
【請求項３０】
前記化学式１で示されるグループからなる化合物は、化学式４で示されるグループからなるものとする、請求項２３に記載の方法。
【化４】
2016503388.tif 000044
【請求項３１】
前記化合物の石膏に対する質量百分率は０．０１％〜５．０％の範囲内である、請求項２３〜３０のいずれか１項に記載の方法。
【請求項３２】
化学式１で示されるグループからなりカルボキシル基を含まない化合物を、石膏製品におけるたわみ防止添加物として用いる方法。
【化１】
2016503388.tif 000045
【請求項３３】
アスコルビン酸を石膏製品におけるたわみ防止添加物として用いる方法。
【発明の詳細な説明】
【技術分野】
【０００１】
本発明は石膏製品、特に石膏板組成物、石膏板およびその調製方法、そして石膏板におけるたわみ防止添加物としてのアスコルビン酸の利用に関する。
【背景技術】
【０００２】
近代建築の分野において、石膏（主成分は硫酸カルシウム二水和物である）は、建設業において用いられる主要な材料である。例としては、建築物の天井や壁の形成のための石膏板や、内側の壁・天井の仕上げ面の生成のための従来のモルタルがある。
【０００３】
石膏製品の調製に際して、焼石膏（硫酸カルシウム半水塩および／または無水硫酸カルシウム）と水との混合物が注型され、該焼石膏（漆喰）を水で水和することで結晶水和石膏マトリクス（硫酸カルシウム二水和物）からなる固化石膏を形成し、これによって石膏製品が高い構造強度を有する。したがって、石膏製品は軽量・高強度の利点を有し、そのため建築製品において幅広く用いられる。
【０００４】
しかし、石膏製品が長期間にわたって高湿度の条件下におかれる場合、産業分野において、たわみ又は加湿変形と称される変形作用が時に起こりうる。この変形作用を示す石膏製品は、設置後の美観に劣るとともに修正のために高価な改善作業を要するものである。したがって、固化石膏の劣った変形作用をどのように克服するかが建築分野での研究の焦点であり、いくつかの功績がなされている。
【０００５】
例えば、特許文献１において、焼石膏に添加物としてホウ酸を加えることによる、石膏製品のたわみ防止の向上のための方法が開示されている。特許文献２において、たわみ防止添加物として没食子酸を用いることによる石膏板のたわみ防止の向上が開示されている。特許文献３において、酒石酸を含む石膏プラスターのシート、スラブおよびブロックは、酒石酸を含まない同様の品物よりも塑性流動に対し高い耐性を有することが開示されている。特許文献４で開示されているように、リン酸塩を用いることが可能であることも知られている。
【先行技術文献】
【特許文献】
【０００６】
【特許文献１】中国特許出願公開第１０１７４７０１４号明細書
【特許文献２】英国特許出願公開第１４８１７８８号明細書
【特許文献３】英国特許出願公開第１２２６３３３号明細書
【特許文献４】米国特許第６３４２２８４号明細書
【発明の概要】
【０００７】
従来の石膏製品は、多湿条件でたわみや漸動を生じがちであり、変形への耐性が低く安定性に乏しい、という変形作用を考慮して、本発明は、組成物と、石膏板と、該石膏板の調製方法とを提供する。該組成物は変形防止添加物からなり、該組成物から作られる石膏板は多湿条件における良好な変形耐性、特にたわみ耐性を有し、したがって石膏板の安定性が向上される。
【０００８】
本発明は、石膏板組成物と、石膏板と、その調製方法と、石膏板におけるたわみ防止添加物としてのアスコルビン酸の利用とを提供する。
【０００９】
前記組成物は、石膏と変形防止添加物とからなり、この変形防止添加物は、化学式１で示されるグループからなる化合物からなり、この化合物はカルボキシル基を含まない。本出願の組成において述べられる石膏は、半水石膏（硫酸カルシウム半水和物）である。
【００１０】
【化１】
2016503388.tif 000003
【００１１】
本発明はさらに、組成物の形成の方法を提供する。この方法は、石膏粉および変形防止添加物の水との混合と、混合物の撹拌とからなる。この変形防止添加物は、化学式１で示されるグループからなる化合物からなり、該化合物はカルボキシル基を含まない。Ｒ１および／またはＲ２は、水素、金属イオン、アルキル基、アルコキシル基またはアルケニル基である。
【００１２】
【化１】
2016503388.tif 000004
【００１３】
前記の組成物は、さらに糊と、発泡剤と、促進剤と、分散剤と、等の石膏板や漆喰製造の分野の当業者に知られているものから選ばれる内容物の１つ以上を、補助添加物として含んでもよい。
【００１４】
本発明はさらに、石膏と、糊と、発泡剤（任意）と、分散剤と、促進剤と、変形防止添加物と、石膏板や漆喰製造の分野の当業者に知られている材料とからなる石膏板であって、該変形防止添加物は、化学式１で示されるグループからなる化合物からなり、該化合物はカルボキシル基を含まない。Ｒ１および／またはＲ２は、水素、金属イオン、アルキル基、アルコキシル基またはアルケニル基である。本出願の最終的な石膏板における石膏は、二水石膏（硫酸カルシウム二水和物）である。
【００１５】
【化１】
2016503388.tif 000005
【００１６】
本発明はさらに、石膏板の形成方法を提供する。それは、半水石膏と水と糊と発泡剤（任意）と促進剤と分散剤と変形防止添加物との混合であって、該変形防止添加物は化学式１で示されるグループからなる化合物からなり、該化合物はカルボキシル基を含まず、Ｒ１および／またはＲ２は、水素、金属イオン、アルキル基、アルコキシル基またはアルケニル基であり、前記混合物の撹拌によるスラリーの形成と、２つのライナーの間への該スラリーの配設によるサンドイッチ構造の形成と、該サンドイッチ構造からの一次板の形成と、硬化工程後に該一次板を切断し所望の長さを有する複数の二次板とすることと、該複数の二次板の乾燥による過剰な水分の蒸発と、からなる。
【００１７】
【化１】
2016503388.tif 000006
【００１８】
前記スラリーは典型的には、紙シート等のライナーに置かれ、さらなるライナーで被覆され、これによってスラリーは２つのライナーに挟まれる。このサンドイッチ構造体はそれから１組の形成プレートまたはロールを通過し、これによって板の厚さが決定される。その後、該構造体はコンベアーラインを通過し、漆喰のスラリーが水和し硬化するための時間が経過する。硬化した構造体を切断して所望の長さの複数の板が供され、乾燥システムへと送られ過剰な水分が蒸発される。
【００１９】
本発明はさらに、石膏製品におけるたわみ防止添加物としての、化学式１で示されるグループからなりカルボキシル基を含まない化合物の利用を提供する。
【００２０】
前記化学式１は−ＣＯＨ＝ＣＯＨ−の構造を有するものとしてもよい。
【００２１】
前記化学式１で示されるグループからなりカルボキシル基を含まない化合物は、アスコルビン酸と、アスコルビン酸誘導体と、アスコルビン酸塩とのうち少なくとも１つとしてもよい。
【００２２】
前記組成物および石膏製品における、化学式１で示されるグループからなりカルボキシル基を含まない化合物の、石膏に対する質量比は、０．０１〜５．０％の範囲内、好ましくは０．１〜１．０％の範囲内でありうる。
【００２３】
前記アスコルビン酸誘導体は、Ｌ−アスコルビルステアラート（構造：化学式５）とＬ−アスコルビル６−パルミタート（構造：化学式６）とであってもよい。
【００２４】
【化５】
2016503388.tif 000007
【００２５】
【化６】
2016503388.tif 000008
【００２６】
前記アスコルビン酸塩は、アスコルビン酸カルシウムであってもよい。
【００２７】
前記化学式１で示されるグループからなる化合物は、化学式２で示されるグループからなるとしてもよい。
【００２８】
【化２】
2016503388.tif 000009
【００２９】
前記化学式２で示されるグループからなる化合物は、タンニン酸（構造：化学式７、化学式：Ｃ７６Ｈ５２Ｏ４６）または１，２，３−トリオキシベンゼン（構造：化学式８）でありうる。
【００３０】
【化７】
2016503388.tif 000010
【００３１】
【化８】
2016503388.tif 000011
【００３２】
前記化学式１で示されるグループからなる化合物は、化学式３で示されるグループからなるとしてもよい。
【００３３】
【化３】
2016503388.tif 000012
【００３４】
前記化学式１で示されるグループからなる化合物は、化学式４で示されるグループからなるとしてもよい。
【００３５】
【化４】
2016503388.tif 000013
【００３６】
本発明はさらに、石膏製品におけるたわみ防止添加剤としてのアスコルビン酸の利用を提供する。
【００３７】
従来技術と比較して、前記の組成物、石膏製品およびその調製は以下の利点を有する。
【００３８】
１．本発明において、前記石膏製品は前記組成物から調製される凝固石膏からなり、該組成物は半水石膏と、水と、化学式１で示されるグループからなる組成物とからなり、該組成物はカルボキシル基を含まない。前記組成物から調製される凝固石膏は、従来技術よりも効率的に、石膏製品のよりよい変形耐性と向上した変形防止性能とを示す。本発明の石膏製品はほぼ歪まず、多湿条件でもより強い安定性を有するので、石膏製品の品質を向上し高安定性の需要に合致する。
【００３９】
【化１】
2016503388.tif 000014
【００４０】
さらに、任意の実施形態における−ＣＯＨ＝ＣＯＨ−のグループを有する特定の例としてのアスコルビン酸とタンニン酸と１，２，３−トリオキシベンゼンとは、安価であり容易に利用可能であるので、本発明の組成物のコストが低減される。
【００４１】
２．加えて、前記組成物は石膏スラリーの凝固に影響しないため、酒石酸や、石膏スラリーの凝固の低下を示す既知であり産業で利用されている添加物等の、他のたわみ防止添加物と比較して、生産それ自体にさらに好ましい。
【発明を実施するための形態】
【００４２】
背景技術において述べたように、凝固石膏は軽量・高強度の利点を有し、建設業における石膏製品において幅広く用いられている。しかし、凝固石膏を主成分とする石膏製品は、高湿度にさらされるとたわみや沿面を生じる。この変形作用は石膏製品の外観に影響し、石膏製品の基準に合致することが不可能となる。
【００４３】
従来の石膏が変形耐性と安定性とに乏しいという問題を解決するために、本発明は組成物と該組成物からなる石膏製品、そしてその調製方法を提供する。本発明の組成物からなる石膏製品は、従来技術と比較して、有意に向上した変形耐性（特にたわみ耐性）を有する。
【００４４】
本発明の組成物は石膏と水と変形防止添加物とからなる。該変形防止添加物は、化学式１で示されるグループからなりカルボキシル基を含まない化合物からなる。化学式１で示されるグループは、開鎖（例えば−ＯＨＣ＝ＣＯＨ−ＣＯ−）、脂肪族環（例えば化学式９）、あるいは芳香族環（例えば化学式２）から選択される構造を含んでもよく、化合物の構造中におけるその性能は制限されない。該組成物における石膏は半水石膏（硫酸カルシウム半水和物）である。
【００４５】
【化１】
2016503388.tif 000015
【００４６】
【化９】
2016503388.tif 000016
【００４７】
【化２】
2016503388.tif 000017
【００４８】
具体的には、化学式１で示されるグループからなる化合物は、化学式２で示されるグループまたは化学式３で示されるグループからなるか、あるいは化学式４で示されるグループを有する化合物である。
【００４９】
【化１】
2016503388.tif 000018
【００５０】
【化２】
2016503388.tif 000019
【００５１】
【化３】
2016503388.tif 000020
【００５２】
【化４】
2016503388.tif 000021
【００５３】
より具体的には、化学式１で示されるグループからなる化合物は、好ましくは、アスコルビン酸（組織名：２，３，４，５，６−ペンタヒドロキシ−２−ヘキセン酸４−ラクトン）、タンニン酸（またはＡｃｉｄｕｍ  Ｔａｎｎｉｃｕｍと命名）、１，２，３−トリオキシベンゼン、その誘導体である。該アスコルビン酸はＬ−アスコルビン酸、Ｄ−アスコルビン酸、Ｌ−アラボアスコルビン酸およびＤ−アラボアスコルビン酸でありうる。
【００５４】
組成物における半水石膏に対する化学式１で示されるグループからなる化合物の質量比は０．０１％〜５．０％の範囲内、好ましくは０．１％〜１．０％の範囲内である。
【００５５】
【化１】
2016503388.tif 000022
【００５６】
前記組成物から作られる石膏板の品質を向上するために、組成物がさらに、発泡剤と、分散剤と、促進剤と、糊とから選択される添加物を１つ以上含むものとしてもよい。該組成物の調製方法は、特定の比率の石膏粉と変形防止添加物との水との混合と、該混合物の撹拌とからなり、該変形防止添加物は、化学式１で示されるグループからなりカルボキシル基を含まない化合物である。こうして本発明の組成物が得られ、操作工程はシンプルであり大幅な産業的前進が可能である。
【００５７】
本発明はまた、前記の組成物から作られる石膏板を提供する。石膏製品の成分は特に、石膏と、糊と、発泡剤と、促進剤と、分散剤と、変形防止添加物とからなり、該変形防止添加物は、化学式１で示されるグループからなりカルボキシル基（−ＣＯＯＨ）を含まない化合物である。最終石膏板における石膏は二水石膏である。
【００５８】
【化１】
2016503388.tif 000023
【００５９】
最終生産物を石膏板としてもよく、石膏板の周囲を、紙シートや高分子繊維および／またはグラスファイバーからなる不織マット等のライナーで被覆することで、特定の形状および用途を有する石膏製品を形成することができる。
【００６０】
石膏板の生産工程において、まず、石膏と、糊と、発泡剤と、促進剤と、分散剤と、化学式１で示されるグループからなりカルボキシル基を含まない化合物からなる変形防止添加物と、石膏板や漆喰製造の分野の当業者に知られている材料とを、水中で混合し、混合物を撹拌することでスラリーを形成し、該スラリーを典型的には、例えば紙シートのライナーに置き、さらなるライナーで被覆することで、スラリーが２つのライナーに挟まれる。このサンドイッチ構造はそれから１組の形成プレートまたはロールを通過し、これによって板の厚さが決定される。その後、該構造はコンベアーラインを通過し、漆喰のスラリーが水和し硬化するための時間が経過する。硬化した構造を切断して所望の長さの複数の板が供され、乾燥システムへと送られ過剰な水分が蒸発される。
【００６１】
【化１】
2016503388.tif 000024
【００６２】
前記本発明の目的、特徴および利点をより明瞭かつ理解を容易とするために、本発明の特定の実施例、そして本発明および既存の添加物を加えた石膏製品の例としてのたわみ耐性の試験の比較実験データを用いて、この発明の組成物と石膏製品、その調製方法、そして本発明によって得られる石膏製品の優れたたわみ耐性をさらに例証する。
【００６３】
本発明の完全な理解のために、さらに特定の詳細を以下の記述において述べる。しかし、本発明はここで述べる以外の手段によっても実施することができる。よって、本発明は以下の特定の実施例に限定されるように構成されるものではない。
【実施例１】
【００６４】
Ｉ．実施例および比較例の調製工程は以下の通りである。
【００６５】
特定の量の添加物粉末（ここでの添加物は、単に表１に示される実施例および比較例における添加物である）と、５００ｇの焼成硫酸カルシウム半水和物粉末とを、３５０ｇの水と混合し、混合物を１５秒撹拌することで、それぞれ異なる混合物を含む複数のスラリーを生成する。
【００６６】
得られたスラリーを個別の型（全ての型は同一である）に注入し、１２時間後に、それぞれ４００×４００×１０ｍｍの寸法を有する石膏板が調製される。成型された石膏板を取り外し、５０〜７０°Ｃで１０〜１５時間乾燥させ、続けて３０〜５０°Ｃで２０〜３０時間乾燥させることで、試験される異なる添加物に対応する複数の石膏板試料を生成する。たわみ耐性試験のために、温度２０℃および相対湿度ＲＨ５０％の条件で２４時間を経てから、得られた石膏板を３２０×４０×１０ｍｍに切断する。
【００６７】
ＩＩ．たわみ耐性試験の工程。
【００６８】
試験環境は一定温度２０±０．５℃、相対湿度ＲＨ９３±３％である。
【００６９】
個々の石膏板を、間に３００ｍｍの距離がある３つの支持の上の水平位置に載置する。金属の荷重ブロック（その質量は下の表１に示す）を、石膏板の中央部に配置することで、たわみの進行を促進させる。２４時間の期間の間、石膏板試料の中央部のたわみ距離を、レーザー変位計（型式：キーエンス  ＩＬ−０６５）によって継続的に測定し、２４時間後に個々の石膏板試料の最終たわみ距離を記録する。
【００７０】
例および比較例（従来技術からの添加物）における成分と、実施例および比較例の対応する石膏板の試験データとを、表１に示す。
【００７１】
【表１】
2016503388.tif 000025
【００７２】
結果の変数＝２４時間後のたわみ距離／載置したブロックの質量、この値が小さいほど石膏板サンプルのたわみ耐性が優れている。
【００７３】
添加物の含有量は、個々の試料中の添加物の質量／硫酸カルシウム半水和物の質量である。
【００７４】
ＩＩＩ．試験結果の分析。前記の、異なる添加物を含む対応する石膏板試料のたわみ耐性の表から、以下のことがわかる。
化学式１で示されるグループ（これは例１試料１においてはアスコルビン酸、例１試料２においては１，２，３−トリオキシベンゼン（化学式８）、例１試料３においてはタンニン酸である）を添加物として有する化合物含む実施例の石膏板、および酒石酸と改質トリポリリン酸アルミニウムとを添加物として有する化合物を含む比較例の石膏板のたわみ耐性試験の後で、実施例における３つの試料の結果のパラメーターは、比較例のそれよりも有意に低いことが示される（パラメーターが低い方がより良好である）。酒石酸（化学式１０）は、オルト“−ＯＨ”基を有するが“−Ｃ＝Ｃ−”のグループを有しない。
【００７５】
【化１】
2016503388.tif 000026
【００７６】
【化８】
2016503388.tif 000027
【００７７】
【化１０】
2016503388.tif 000028
【００７８】
表１によって、比較例における既存の石膏板試料に対する異なる添加物を含む対応する石膏板試料のたわみ耐性の試験のデータから、添加物として“−ＣＯＨ＝ＣＯＨ−”のグループからなる化合物を含みカルボキシル基を含まない本発明の石膏板は、より良いたわみ耐性と安定性とを有することがわかる。特に、添加物としてアスコルビン酸を含む石膏板（例における試料１）のたわみ耐性は、添加物として改質トリポリリン酸アルミニウムを含むものの２．７倍（１．４１／０．５１＝２．７）であり、添加物として酒石酸を含むものの２倍（１．０１／０．５１＝２）である。
【００７９】
また、添加物としてアスコルビン酸を有する石膏板の特に良好なたわみ耐性に基づき、アスコルビルステアレートやアスコルビルパルミタート（それらの前駆体としてのアスコルビン酸と類似の構造を備える）を有する石膏板も、かなり良好なたわみ耐性を示す。
【００８０】
例１試料２（添加物として１，２，３−トリオキシベンゼンを有する）および例１試料２（添加物としてタンニン酸を有する）の石膏板のたわみ耐性は、添加物としてカルボキシアニオンからなる化合物を含むものよりも有意に良好である。
【実施例２】
【００８１】
実験操作の便宜のために、０．１７５〜０．３５ｇの促進剤を含む７００ｇの焼成排煙脱硫石膏を混合することで、目標初期凝固時間を６〜７分とすることができる。やはり実験操作の便宜のために、３．８１１ｇの糊と異なる量のアスコルビン酸と、および３ｇの発泡剤と４．３７５〜７ｇの分散剤とを含む４９０ｇの水によって、目標展開を９０〜１００ｍｍとすることができる。混合物を１５秒撹拌することで、それぞれ異なる添加物を含む複数のスラリーが生成される。
【００８２】
得られたスラリーを型（全ての型は同一である）に注入する。スラリーを型に注入する前に裏打ち紙を型の中に配置し、スラリーを裏打ち紙の上に注ぐ。それから別の裏打ち紙を、型の中のスラリーの上面に配置し、上の裏打ち紙を押圧することで余分なスラリーを排出し、２枚の裏打ち紙の間でスラリーを硬化させ、２つの裏打ち紙を別々の表面に有する石膏板を生成する。型を取り外して石膏板を取り出し、それからオーブンに入れて、１８０℃で２０分と、６０℃で１２時間と、４０℃で２４時間と、の３つの手順で順番に乾燥させることで、異なる量のアスコルビン酸を含む複数の石膏板試料を生成する。石膏板試料の成分は表２に示す。
【００８３】
石膏板試料を例１の試料の形状に切断し、異なる量のアスコルビン酸を含む石膏板のたわみ耐性の試験を、同じ方法によって同じ条件で行う。結果を表２に示す。
【００８４】
【表２】
2016503388.tif 000029
【００８５】
例１に記録されるように、既存の石膏製品と比較して、化学式１で示されるグループからなりカルボキシル基（−ＣＯＯＨ）を含まない化合物をたわみ防止添加物として含む石膏製品は、たわみ耐性が有意に向上されており、化学式１で示されるグループを含む化合物と半水石膏との質量比が０．０１％から５．０％の範囲である組成物から作られる石膏製品は、かなり良好なたわみ耐性を有し、ここで化学式１で示されるグループを含む化合物と半水石膏との質量比は０．１％〜１．０％であることが好ましい。
【００８６】
【化１】
2016503388.tif 000030
【実施例３】
【００８７】
凝固時間へのアスコルビン酸の影響。
【００８８】
石膏板産業における既存の問題は、カルボン酸等の現在のたわみ防止添加物が石膏スラリーの凝固時間を増加させるということであり、それは製造ラインに有害に影響する。この問題を解決するためにさらなる促進剤を用いる必要があるが、それは製造コストを増加させる。異なる濃度のＬ−アスコルビン酸とＬ−酒石酸とを含む石膏スラリーの初期および最終凝固時間を表３に示す。凝固時間は、石膏板および漆喰生産の当業者に既知であるビカット機器を用いて測定された。Ｌ−酒石酸が石膏スラリーの凝固時間を有意に増加させたことが、表３に示される。対照的に、Ｌ−アスコルビン酸は凝固時間にほとんど影響しなかった。
【００８９】
【表３】
2016503388.tif 000031
【００９０】
本発明はまた、石膏製品における、たわみ防止添加物としてのアスコルビン酸の適用を提供する。アスコルビン酸を含む任意の形態のたわみ防止添加物、および石膏製品のたわみ防止における添加物の適用は、本発明の保護対象である。
【００９１】
ここで開示した好ましい実施例は、本発明を限定するものと解されてはならない。当業者には本発明の精神と範囲の中での変更が可能であり、本発明の保護範囲は請求項によって決定されるものである。
【国際調査報告】
2016503388.tif 000047
2016503388.tif 000048
2016503388.tif 000049
2016503388.tif 000050